(57)【要約】  高発光効率化を図ることができる有機エレクトロルミネッセンス素子を提供する。リン光赤色発光材料を含有する第一発光ユニットと、リン光黄色発光材料を含有する第二発光ユニットと、蛍光青色発光材料を含有する第三発光ユニットとが中間層を介して積層されている。前記リン光黄色発光材料のピーク発光波長が５３０ｎｍから５７０ｎｍの範囲にある。前記蛍光青色発光材料のピーク発光波長が４４０ｎｍから４８０ｎｍの範囲にある。黄色発光強度／青色発光強度が１．０から２．０の範囲にある。赤色発光強度／青色発光強度が１．５から３．０の範囲にある。
2014185075.tif 000002
【特許請求の範囲】
【請求項１】
リン光赤色発光材料を含有する第一発光ユニットと、リン光黄色発光材料を含有する第二発光ユニットと、蛍光青色発光材料を含有する第三発光ユニットとが中間層を介して積層されており、前記リン光黄色発光材料のピーク発光波長が５３０ｎｍから５７０ｎｍの範囲にあり、前記蛍光青色発光材料のピーク発光波長が４４０ｎｍから４８０ｎｍの範囲にあり、黄色発光強度／青色発光強度が１．０から２．０の範囲にあり、赤色発光強度／青色発光強度が１．５から３．０の範囲にあることを特徴とする有機エレクトロルミネッセンス素子。
【請求項２】
前記第二発光ユニット又は前記第三発光ユニットの少なくとも一方が赤色発光材料を含有することを特徴とする請求項１に記載の有機エレクトロルミネッセンス素子。
【請求項３】
前記第一発光ユニットが前記リン光赤色発光材料のみを発光ドーパントとして含有することを特徴とする請求項１又は２に記載の有機エレクトロルミネッセンス素子。
【請求項４】
前記第一発光ユニット又は前記第二発光ユニットの少なくとも一方が、発光材料へのエネルギー移動を促進するエネルギー移動促進材料を含んでいることを特徴とする請求項１乃至３のいずれか一項に記載の有機エレクトロルミネッセンス素子。
【請求項５】
前記第一発光ユニットは前記エネルギー移動促進材料としてリン光黄色発光材料を含有することを特徴とする請求項４に記載の有機エレクトロルミネッセンス素子。
【発明の詳細な説明】
【技術分野】
【０００１】
本発明は、有機エレクトロルミネッセンス素子に関し、より詳しくは、照明装置などに好適に用いることができる有機エレクトロルミネッセンス素子（以下、「有機ＥＬ素子」ともいう）に関する。
【背景技術】
【０００２】
従来より、一対の電極の間に有機発光層が設けられた積層体を形成し、有機発光層において電子と正孔とを結合させて発光を生じさせる有機ＥＬ素子が知られている。また、複数の発光ユニットを有するマルチユニット構造の有機ＥＬ素子が知られている（例えば、特許文献１〜３参照）。【０００３】
特許文献１には、複数の発光ユニットが直列に接続された有機ＥＬ素子において、各発光ユニットの発光色の混色によって得られる色を所望の色度にする方法が開示されている。この有機ＥＬ素子では、蛍光発光ユニットをリン光発光ユニットに対し多段化することで白色発光を実現している。しかし、この手法では、狙いの色度を実現しやすいものの、リン光発光ユニットと比較して発光効率の低い蛍光発光ユニットを積層するため、トータルとしての発光効率が低下してしまい、発光効率の点では改善が必要であった。【０００４】
また特許文献２には、多色発光ユニットと、多色発光ユニットと比較して発光効率が低い単色発光ユニットとを積層することで、高発光効率な有機発光素子を得る方法が開示されている。具体的には、蛍光赤色発光ユニットと蛍光青緑発光ユニットの積層や、蛍光青色発光ユニットとリン光緑赤発光ユニットの積層構造を用いることで高効率発光を実現しようとしている。しかしながら、照明用途を考えた場合、前者は蛍光発光ユニットの２段積層構造であり、リン光発光ユニットを用いた系と比較して発光効率が低い。また後者はユニット内に緑色発光層と赤色発光層を積層した構造を用いており、このユニットの駆動電圧がバンドギャップの大きな緑色発光の影響を受け、赤単色発光ユニットと比較した場合、高電圧駆動となり、結果として発光効率が低下してしまう。【０００５】
また特許文献３には、複数の有機発光層を備えた第一発光ユニットと、単層構造の有機発光層を備えた第二発光ユニットを積層した構造を用いることで経時的な色変化を抑制した構造が開示されている。２ユニット構造を用いた白色素子は、（１）蛍光発光ユニットと蛍光発光ユニットの積層、（２）蛍光発光ユニットとリン光発光ユニットの積層、（３）リン光発光ユニットとリン光発光ユニットの積層などが考えられる。しかし、上記（１）はもっとも発光効率が低く、上記（３）は青色リン光材料を用いる必要があり、寿命に大きな課題が残る。上記（２）は発光効率、寿命ともにバランスの取れた構造であるが、蛍光ユニットとリン光ユニットを１：１で積層するため、高発光効率なリン光ユニットの特徴を十分に活かすことができないため、発光効率に課題が残る。
【先行技術文献】
【特許文献】
【０００６】
【特許文献１】特開２００５−１８３２１３号公報
【特許文献２】特開２００５−２６７９９０号公報
【特許文献３】特開２００６−３２４０１６号公報
【発明の概要】
【発明が解決しようとする課題】
【０００７】
本発明は上記の点に鑑みてなされたものであり、高発光効率化を図ることができる有機エレクトロルミネッセンス素子を提供することを目的とする。
【課題を解決するための手段】
【０００８】
本発明に係る有機エレクトロルミネッセンス素子は、リン光赤色発光材料を含有する第一発光ユニットと、リン光黄色発光材料を含有する第二発光ユニットと、蛍光青色発光材料を含有する第三発光ユニットとが中間層を介して積層されており、前記リン光黄色発光材料のピーク発光波長が５３０ｎｍから５７０ｎｍの範囲にあり、前記蛍光青色発光材料のピーク発光波長が４４０ｎｍから４８０ｎｍの範囲にあり、黄色発光強度／青色発光強度が１．０から２．０の範囲にあり、赤色発光強度／青色発光強度が１．５から３．０の範囲にあることを特徴とする。
【発明の効果】
【０００９】
本発明は、高発光効率化を図ることができる。
【図面の簡単な説明】
【００１０】
【図１】本発明の実施の形態の一例を示す概略の断面図である。
【図２】有機ＥＬ素子において、ピーク波長の異なる黄色発光材料を用いた場合の色度を示す色度図である。
【図３】有機ＥＬ素子において、ピーク波長の異なる青色発光材料を用いた場合の色度を示す色度図である。
【図４】有機ＥＬ素子において、ピーク波長の異なる赤色発光材料を用いた場合の色度を示す色度図である。
【図５】本発明の他の実施の形態の一例を示す概略の断面図である。
【図６】本発明の他の実施の形態の一例を示す概略の断面図である。
【発明を実施するための形態】
【００１１】
以下、本発明を実施するための形態を説明する。
【００１２】
（第一の実施の形態）
図１に第一の実施の形態の有機ＥＬ素子１０の一例を示す。この有機ＥＬ素子１０は、複数の発光ユニット２０を有するマルチユニット構造に形成されている。マルチユニット構造とは、一つの陽極と一つの陰極との間に、厚み方向に重なる複数の発光ユニット２０が電気的に直列接続して配置された構造である。有機ＥＬ素子１０は発光ユニット２０として、第一発光ユニット１、第二発光ユニット２，第三発光ユニット３とを備えた三段マルチユニット構造を有する。尚、有機ＥＬ素子１０は、第一発光ユニット１と第二発光ユニット２と第三発光ユニット３の他に、別の発光ユニットを複数有していても良い。
【００１３】
また有機ＥＬ素子１０は中間層３０と基材６と第一電極７と第二電極８とを備えている。中間層３０は隣り合う発光ユニット２０の間に介在されている。中間層３０である第一中間層４は第一発光ユニット１と第二発光ユニット２との間に設けられている。また他の中間層３０である第二中間層５は第二発光ユニット２と第三発光ユニット３との間に設けられている。第一電極７は基材６と第一発光ユニット１との間に設けられている。第二電極８は第三発光ユニット３の外面（第二中間層５と反対側の表面）に設けられている。
【００１４】
有機ＥＬ素子１０は、基材６、第一電極７、第一発光ユニット１、第一中間層４、第二発光ユニット２、第二中間層５、第三発光ユニット３、第二電極８の順で積層されている。
【００１５】
発光ユニット２０は一つ以上の発光層４０を有しており、陽極と陰極とで挟んで電圧を印加すれば発光層４０が発光する機能を有する積層構造である。以下、この積層構造を「有機ＥＬ層」と呼ぶことがある。発光層４０の厚みは、所望の発光を得るためには、１ｎｍ以上であることが好ましく、５ｎｍ以上であることが好ましく、７ｎｍ以上であることがより好ましい。また、発光層４０の厚みは、発光効率などの観点から、１００ｎｍ以下であることが好ましく、５０ｎｍ以下であることが好ましく、４０ｎｍ以下であることがより好ましい。
【００１６】
発光層４０は、発光ドーパント（発光材料）と、発光ドーパントを受け入れる媒質となるホストとによって構成され得る。発光ドーパントは、リン光の発光材料及び蛍光の発光材料などによって構成される。有機ＥＬ素子１０は第一発光ユニット１がリン光赤色発光材料を含有する赤色発光層１１を備えて形成されている。赤色発光層１１はリン光赤色発光材料の他に蛍光赤色発光材料を含んでいてもよい。赤色発光層１１における発光材料の全量に対してリン光赤色発光材料の割合は５０〜１００質量％であることが好ましい。
【００１７】
また有機ＥＬ素子１０は第二発光ユニット２がリン光黄色発光材料を含有する黄色発光層２１を備えて形成されている。黄色発光層２１はリン光黄色発光材料の他に蛍光黄色発光材料を含んでいてもよい。黄色発光層２１における発光材料の全量に対してリン光黄色発光材料の割合は５０〜１００質量％であることが好ましい。
【００１８】
また有機ＥＬ素子１０は第三発光ユニット３が蛍光青色発光材料を含有する青色発光層３１を備えて形成されている。青色発光層３１は蛍光青色発光材料の他にリン光青色発光材料を含んでいてもよい。青色発光層３１における発光材料の全量に対して蛍光青色発光材料の割合は５０〜１００質量％であることが好ましい。
【００１９】
このように有機ＥＬ素子１０は、蛍光により発光する発光ユニット２０が一段で、リン光で発光する発光ユニット２０が二段の組合せである。従って、蛍光により発光する発光ユニット２０が一段で、リン光で発光する発光ユニット２０が一段の組合せの場合よりもリン光による発光割合が増していることになる。よって、有機ＥＬ素子１０は高発光効率となる。すなわち、通常、リン光発光材料よりも、蛍光発光材料の方が発光に多くのエネルギーを要する。そのため、リン光発光材料を含有する発光ユニット２０を蛍光発光材料を含有する発光ユニット２０よりも多段に用いることにより、給電エネルギーに対する光取り出し効率を高めることができるとともに、低電圧化が容易になる。尚、発光材料（ドーパント）としては、いわゆるリン光及び蛍光にカテゴリー分けされるもの以外のドーパントを併用してもよい。例えば、近年、リン光のエネルギーレベルから蛍光のエネルギーレベルに遷移して発光する発光材料が開発されているが、そのような発光材料を併用してもよい。また有機ＥＬ素子１０の発光効率向上のために、青色発光材料としてリン光発光材料を多く用いることが好ましい。しかし、リン光青色発光材料は寿命が短かったり所望の発光波長のものが少なかったりするので、リン光青色発光材料よりも蛍光青色発光材料を多く用いることができる。
【００２０】
また有機ＥＬ素子１０のように、発光に必要なエネルギーが最も小さいリン光赤色発光材料を含有する赤色発光層１１を、発光に必要なエネルギーの大きなリン光黄色発光材料を含有する黄色発光層２１や蛍光青色発光材料を含有する青色発光層３１と直接積層することなく用いることで、三段マルチユニット構造に形成した場合でも低電圧駆動が可能となる。
【００２１】
有機ＥＬ素子１０において、第二発光ユニット２に含有されるリン光黄色発光材料の発光スペクトルのピーク発光波長は５３０ｎｍから５７０ｎｍの範囲にあり、第三発光ユニット３に含有される蛍光青色発光材料の発光スペクトルのピーク発光波長は４４０ｎｍから４８０ｎｍの範囲にある。このようなピーク発光波長を有するリン光黄色発光材料と蛍光青色発光材料とを用いることによって、あえて赤色、黄色、青色の各色の発光効率を抑制することなく白色発光を実現することが可能となる。リン光発光材料の内部量子効率は１００％、蛍光発光材料の内部量子効率は２５％と考えられている。蛍光発光材料はＷＯ２０１０／１３４２５２号公報に記載のＴＴＦ現象を利用したものであれば最大６２．５％の内部量子効率が実現可能とされている。そして、上記範囲にピーク発光波長を持たないリン光黄色発光材料や蛍光青色発光材料を使用した場合、高い内部量子効率を持つリン光発光材料の効率を、性能の低い材料を用いる、最適でない発光材料の混合濃度に設計する、キャリアバランスを崩すような構造設計を行うなどを採用し、あえて効率を低下させないと白色発光を実現できない。例えば、黄色リン光発光材料として一般的に用いられているＩｒ（ｐｐｙ）３のピーク発光波長は５１５ｎｍ付近であり、この材料を用いた系で三段マルチユニット構造を組んだ場合、白色領域から外れやすい。
【００２２】
そこで、有機ＥＬ素子１０では、ピーク発光波長が５３０ｎｍから５７０ｎｍの範囲にあるリン光黄色発光材料を用い、ピーク発光波長が４４０ｎｍから４８０ｎｍの範囲にある蛍光青色発光材料を用いるようにする。これにより、有機ＥＬ素子１０で使用するリン光赤色発光材料の選定自由度が増す。言い換えれば、上記所定の範囲のピーク発光波長を有するリン光黄色発光材料と蛍光青色発光材料とを用いることにより、リン光赤色発光材料のピーク発光波長が白色発光の実現に大きな影響を与えないようにすることができる。尚、本実施の形態において、リン光赤色発光材料の発光スペクトルのピーク発光波長は５９０ｎｍから６５０ｎｍの範囲であることが好ましい。尚、本実施の形態において、「白色発光」とは、ENERGY STAR(R) Program Requirements for Solid State Lighting Luminairesに記載の白色範囲での発光を意味する。
【００２３】
図２、図３及び図４にＣＩＥ１９３１の色度図の一部を示す。曲線ＰＬはプランク軌跡を示す。四角形Ｃ１〜Ｃ８は相関色温度６５００Ｋ〜２７００ＫのＡＮＣＩクワッドレンジ（quadrangles）を示す。楕円Ｍ１〜Ｍ６はマクアダム楕円を示す。符号ＬＡは標準イルミネイトＡを示す。符号Ｄ６５は標準イルミネイトＤ６５を示す。
【００２４】
図２において、符号Ｙ１〜Ｙ８は、ピーク発光波長が異なる黄色発光材料をそれぞれ用いた有機ＥＬ素子１０の発光時の色度を示す。最もピーク発光波長が長い黄色発光材料を用いた有機ＥＬ素子１０の発光時の色度はＹ１で示されている。最もピーク発光波長が短い黄色発光材料を用いた有機ＥＬ素子１０の発光時の色度はＹ８で示されている。そして、Ｙ２、Ｙ３、Ｙ４、Ｙ５、Ｙ６、Ｙ７の順で、ピーク発光波長が徐々に短くなるように、ピーク発光波長が異なる黄色発光材料を用いて有機ＥＬ素子１０を形成している。この場合、赤色発光材料と青色発光材料などの黄色発光材料以外の構成は一定である。
【００２５】
図３において、符号Ｂ１〜Ｂ８は、ピーク発光波長が異なる青色発光材料をそれぞれ用いた有機ＥＬ素子１０の発光時の色度を示す。最もピーク発光波長が短い青色発光材料を用いた有機ＥＬ素子１０の発光時の色度はＢ１で示されている。最もピーク発光波長が長い青色発光材料を用いた有機ＥＬ素子１０の発光時の色度はＢ８で示されている。そして、Ｂ２、Ｂ３、Ｂ４、Ｂ５、Ｂ６、Ｂ７の順で、ピーク発光波長が徐々に長くなるように、ピーク発光波長が異なる青色発光材料を用いて有機ＥＬ素子１０を形成している。この場合、赤色発光材料と黄色発光材料などの青色発光材料以外の構成は一定である。
【００２６】
そして、有機ＥＬ素子１０を白色発光させる場合、四角形Ｃ１〜Ｃ８の範囲内で発光するのが好ましい。従って、黄色発光材料のピーク発光波長は、図２においては、有機ＥＬ素子１０がＹ３〜Ｙ５の色度を示すように、設定するのが好ましい。また青色発光材料のピーク発光波長は、図３において、有機ＥＬ素子１０がＢ３〜Ｂ６の色度を示すように、設定するのが好ましい。このように黄色発光材料及び青色発光材料の各ピーク発光波長を設定すると、ピーク発光波長が異なる多くの赤色発光材料を用いることが可能となる。図４において、符号Ｒ１〜Ｒ８は、ピーク発光波長が異なる赤色発光材料をそれぞれ用いた有機ＥＬ素子１０の発光時の色度を示す。最もピーク発光波長が短い赤色発光材料を用いた有機ＥＬ素子１０の発光時の色度はＲ１で示されている。最もピーク発光波長が長い赤色発光材料を用いた有機ＥＬ素子１０の発光時の色度はＲ８で示されている。そして、Ｒ２、Ｒ３、Ｒ４、Ｒ５、Ｒ６、Ｒ７の順で、ピーク発光波長が徐々に長くなるように、ピーク発光波長が異なる赤色発光材料を用いて有機ＥＬ素子１０を形成している。この場合、青色発光材料と黄色発光材料などの赤色発光材料以外の構成は一定である。図４に示すように、ピーク発光波長が異なる赤色発光材料を用いて有機ＥＬ素子１０を形成した場合、そのほとんどが四角形Ｃ１〜Ｃ８の範囲内の色度で発光することになる。従って、ピーク発光波長が異なる多くの赤色発光材料を用いることが可能となり、赤色発光材料の選定自由度が増す。
【００２７】
リン光黄色発光材料のピーク波長は５３０ｎｍから５７０ｎｍの範囲であればよいが、好ましくは５４０ｎｍから５７０ｎｍの範囲であり、より好ましくは５５０ｎｍから５７０ｎｍの範囲である。このような場合、有機ＥＬ素子１０は、より黒体放射軌跡（プランク軌跡、黒帯軌跡）に近い白色発光を実現しやすくなる。また蛍光青色発光材料のピーク波長が４４０ｎｍから４８０ｎｍであれば良いが、好ましくは４４０ｎｍから４７０ｎｍの範囲であり、より好ましくは４４０ｎｍから４６０ｎｍの範囲である。このような場合、有機ＥＬ素子１０は、より黒体放射軌跡に近い白色発光を実現しやすくなる。
【００２８】
有機ＥＬ素子１０において、赤黄青の三色の混合により作り出される発光色は、各発光材料の発光スペクトルの積分値に依存する。発光スペクトルの積分値が所望の比率になることにより、発光色の白色化が容易に行われる。有機ＥＬ素子１０は、黄色発光強度／青色発光強度が１．０から２．０の範囲にあり、赤色発光強度／青色発光強度が１．５から３．０の範囲にある。黄色発光強度／青色発光強度とは、有機ＥＬ素子１０の白色発光スペクトルにおいて、黄色発光材料の発光領域（５３０〜５７０ｎｍの波長領域）の発光ピーク強度を青色発光材料の発光領域（４４０〜４８０ｎｍの波長領域）の発光ピーク強度で除算した値である。同様に、赤色発光強度／青色発光強度とは、有機ＥＬ素子１０の白色発光スペクトルにおいて、赤色発光材料の発光領域（５９０〜６５０ｎｍの波長領域）の発光ピーク強度を青色発光材料の発光領域の発光ピーク強度で除算した値である。尚、黄色発光材料としてリン光黄色発光材料のみを用いた場合は、黄色発光強度／青色発光強度はリン光黄色発光強度／青色発光強度となる。赤色発光材料としてリン光赤色発光材料のみを用いた場合は、赤色発光強度／青色発光強度はリン光赤色発光強度／蛍光青色発光強度となる。
【００２９】
有機ＥＬ素子１０は、黄色発光強度／青色発光強度が１．０から２．０の間にあれば、照明用途に適した白色発光を実現することができる。有機ＥＬ素子１０は、黄色発光強度／青色発光強度が、好ましくは１．０から１．９の範囲、より好ましくは１．０から１．８の範囲であれば、より演色性の高い白色発光を実現しやすくなる。また有機ＥＬ素子１０は、赤色発光強度／青色発光強度が１．５から３．０の間にあれば、照明用途に適した白色発光を実現することができる。有機ＥＬ素子１０は、好ましくは１．５から２．８の範囲、より好ましくは１．５から２．６の範囲であれば、より演色性の高い白色発光を実現しやすくなる。
【００３０】
黄色発光強度は、黄色発光材料の種類や使用量（濃度）等によって変化する。赤色発光強度は、赤色発光材料の種類や使用量（濃度）等によって変化する。青色発光強度は、青色発光材料の種類や使用量（濃度）等によって変化する。従って、発光材料の種類や使用量を適宜変化させることにより、黄色発光強度／青色発光強度の値や赤色発光強度／青色発光強度の値を上記所定の範囲に設定することができる。
【００３１】
有機ＥＬ素子１０は、第一発光ユニット１の赤色発光層１１がリン光赤色発光材料のみを発光ドーパントとして含有することが好ましい。赤色発光材料と黄色発光材料と青色発光材料の中で、発光に必要なエネルギーが最も低い赤色発光材料のみを発光ドーパントとして含有することで、有機ＥＬ素子１０を低電圧で駆動させやすくなる。例えば、６００ｎｍの赤色発光に必要なエネルギーは１２４０／６００＝２．１ｅＶ、５３０ｎｍの黄色発光に必要なエネルギーは１２４０／５３０＝２．３ｅＶ、４５０ｎｍの青色発光に必要なエネルギーは１２４０／４５０＝２．８ｅＶと求まり、赤単色の発光ユニット２０が最も低電圧で駆動可能となる。尚、エネルギーと波長の関係はＥ＝Ｈν＝ｈｃ／λ≒１２４０／λで表すことができる（ｈ：プランク定数とｃ：光速を掛けた値がおおよそ１２４０）。仮に、この赤色発光層１１に黄色発光材料や青色発光材料を混合すると、発光に必要なエネルギーはエネルギーの高い黄色発光材料や青色発光材料の影響を受けて、駆動電圧が高電圧化してしまうことがある。
【００３２】
有機ＥＬ素子１０は、第一発光ユニット１又は第二発光ユニット２の少なくとも一方が、発光材料へのエネルギー移動を促進するエネルギー移動促進材料を含んでいることが好ましい。すなわち、第一発光ユニット１のみにエネルギー移動促進材料が含まれていても良いし、第二発光ユニット２のみにエネルギー移動促進材料が含まれていても良いし、第一と第二の両方の発光ユニット１、２にエネルギー移動促進材料が含まれていても良い。第一発光ユニット１にエネルギー移動促進材料を含有させるにあたっては、赤色発光層１１にエネルギー移動促進材料を混合することができる。また赤色発光層１１の表面にエネルギー移動促進材料を層状に形成することにより、第一発光ユニット１にエネルギー移動促進材料を含有させることができる。第二発光ユニット２にエネルギー移動促進材料を含有させるにあたっては、黄色発光層２１にエネルギー移動促進材料を混合することができる。また黄色発光層２１の表面にエネルギー移動促進材料を層状に形成することにより、第二発光ユニット２にエネルギー移動促進材料を含有させることができる。エネルギー移動促進材料から発光材料への効率的なエネルギー移動を考えた場合には、分子間距離が短くなる可能性の高い混合構造が積層構造よりも好ましい。
【００３３】
有機ＥＬ素子１０の高発光効率化には、有機ＥＬ素子１０内の吸収ロスを低減することが重要である。特に、本実施の形態の有機ＥＬ素子１０は三段ユニット積層構造であり、一段ユニットや二段ユニット構造と比較しても発光材料（有機材料）の膜厚が厚くなる傾向がある。一般的に、使用する発光材料（有機材料）の中で最も可視光領域に吸収を持つ材料は赤色発光材料であり、次に吸収領域が大きいものが黄色発光材料である。この発光材料の吸収は発光材料の含有量に依存しており、含有量を出来るだけ少なくすることが重要である。単純に含有量を低下させた場合は、発光効率の低下や寿命の低下などが起こる可能性がある。そこで、ホスト材料から発光材料（発光ドーパント）への効率的なエネルギー移動を促進するエネルギー移動促進材料を発光ユニット２０に含有させることで、発光材料の含有量を低下させても有機ＥＬ素子１０の発光効率及び寿命を維持することができる。この結果、発光材料による吸収ロスを低減させることができ、有機ＥＬ素子１０の高発光効率化が行い易くなる。
【００３４】
エネルギー移動促進材料として第一発光ユニット１はリン光黄色発光材料を含有することが好ましい。この場合、リン光赤色発光材料よりも可視光領域での吸収範囲が小さなリン光黄色発光材料をエネルギー移動促進材料として用いることで、第一発光ユニット１での可視光領域の吸収を低減させることができ、有機ＥＬ素子１０の高発光効率化が容易に行える。第二発光ユニット２はエネルギー移動促進材料としてリン光緑色発光材料を含有することが好ましい。この場合、リン光黄色発光材料よりも可視光領域での吸収範囲が小さなリン光緑色発光材料をエネルギー移動促進材料として用いることで、第二発光ユニット２での可視光領域の吸収を低減させることができ、有機ＥＬ素子１０の高発光効率化が容易に行える。
【００３５】
エネルギー移動促進材料は発光材料に対して１〜１００倍、好ましくは５〜１００倍、より好ましくは１０〜１００倍含有していることが好ましい。エネルギー移動促進材料の含有量を発光材料の含有量よりも多くすることで、効果的に可視光領域での吸収ロスを低減することができ、有機ＥＬ素子１０の高発光効率化が容易に行える。
【００３６】
リン光赤色発光材料（リン光赤色発光ドーパント）としては、Ｂｔｐ２Ｉｒ（ａｃａｃ）、Ｉｒ（ｐｉｑ）３、Ｉｒ（ｐｉｑ）２（ａｃａｃ）、ＰｔＯＥＰなどを用いることができる。リン光黄色発光材料（リン光黄色発光ドーパント）としては、Ｐｑ２Ｉｒ（ａｃａｃ）、ｔｈｐ２Ｉｒ（ａｃａｃ）などを用いることができる。これらリン光発光材料を用いた発光層４０には、ホストとして、ＣＢＰ、ＣｚＴＴ、ＴＣＴＡ、ｍＣＰ、ＣＤＢＰなどを用いることができる。リン光発光ドーパントのドープ濃度は１〜４０質量％にすることができる。蛍光青色発光材料（蛍光青色発光ドーパント）としては、ＴＢＰ、ＢＣｚＶＢｉ、ｐｅｒｙｌｅｎｅなどを用いることができる。蛍光発光材料を用いた発光層４０には、ホストとして、Ａｌｑ３、ＡＤＮ、ＢＤＡＦ、ＴＢＡＤＮなどを用いることができる。また、蛍光の発光層４０には、電荷移動補助ドーパントを用いることも好ましく、例えば、ＮＰＤ、ＴＰＤ、Ｓｐｉｒｏ−ＴＡＤなどを用いることができる。発光ドーパントと電荷移動補助ドーパントとを合わせた合計のドープ濃度は１〜３０質量％にすることができる。
【００３７】
発光ユニット２０内の発光層４０以外の部分には、有機ＥＬ素子１０を駆動可能にさせる適宜の層が形成され得る。例えば、電荷輸送層９である。電荷輸送層９は、ホール又は電子を注入したり輸送したりする層であってよい。電荷輸送層９は、電子輸送層９ａと正孔輸送層９ｂとによって主に構成される。発光ユニット２０内においては、発光層４０の陽極側（例えば、第一電極７側）には正孔輸送層９ｂが配置され、発光層４０の陰極側（例えば、第二電極８側）には電子輸送層９ａが配置されることが好ましい。尚、発光層４０と第一電極７や第二電極８とが直接接したり、発光層４０と第一中間層４や第二中間層５とが直接接したりしても、所望の発光を得られるのであれば、電荷輸送層９は、適宜の箇所になくてもよい。また、電荷輸送層９は、正孔注入層又は電子注入層などの適宜の層を備えるものであってもよい。正孔注入層は正孔輸送層９ｂの陽極側に形成することができる。電子注入層は電子輸送層９ａの陰極側に形成することができる。
【００３８】
正孔注入層としては、ＣｕＰｃ、ＭＴＤＡＴＡ、ＴｉＯＰＣ、ＨＡＴ−ＣＮ６などを用いることができる。また、正孔注入層に、アクセプターをドープした正孔輸送有機材料を用いてもよい。アクセプターとしては、ＭｏＯ３、Ｖ２Ｏ５、Ｆ４ＴＣＮＱなどが例示される。
【００３９】
正孔輸送層９ｂとしては、ＴＰＤ、ＮＰＤ、ＴＰＡＣ、ＤＴＡＳｉ、トリアリールアミン系化合物などを用いることができる。
【００４０】
電子輸送層９ａとしては、ＢＣＰ、ＴＡＺ、ＢＡｌｑ、Ａｌｑ３、ＯＸＤ７、ＰＢＤなどを用いることができる。
【００４１】
電子注入層としては、ＬｉＦ、Ｌｉ２Ｏ、ＭｇＯ、Ｌｉ２ＣＯ３などのアルカリ金属やアルカリ土類金属のフッ化物や酸化物、炭酸化物の他に、有機物層にリチウム、ナトリウム、セシウム、カルシウム等のアルカリ金属、アルカリ土類金属をドープした層を用いることができる。
【００４２】
中間層３０である第一中間層４は、隣接する第一発光ユニット１と第二発光ユニット２に電荷を注入する機能を有する層として形成することができる。中間層３０である第二中間層５は、隣接する第二発光ユニット２と第三発光ユニット３に電荷を注入する機能を有する層として形成することができる。中間層３０を設けることにより、第一発光ユニット１と第二発光ユニット２と第三発光ユニット３において良好に発光することが可能になる。中間層３０は、電極的な機能を発揮し得るもので、電荷発生層とも呼ばれる。中間層３０は、陽極側に電子を注入し、陰極側にホール（正孔）を注入する機能を有することができる。例えば、第一電極７が陽極で第二電極８が陰極の場合、第一中間層４は、第一電極７側に隣接する第一発光ユニット１に電子を注入し、第二電極８側に隣接する第二発光ユニット２にホール（正孔）を注入する機能を有することができる。またこの場合、第二中間層５は、第一電極７側に隣接する第二発光ユニット２に電子を注入し、第二電極８側に隣接する第三発光ユニット３にホール（正孔）を注入する機能を有することができる。尚、有機ＥＬ素子１０は、第一発光ユニット１と第二発光ユニット２と第三発光ユニット３の他に、別の発光ユニットを有している場合は、この別の発光ユニットも第一中間層４及び第二中間層５とは別の中間層３０を介して積層されることが好ましい。
【００４３】
中間層３０を形成する材料としては、ＢＣＰ：Ｌｉ、ＩＴＯ、ＮＰＤ：ＭｏＯ３、Ｌｉｑ：Ａｌなどを用いることができる。例えば、中間層３０は、ＢＣＰ：Ｌｉからなる第１層を陽極側に、ＩＴＯからなる第２層を陰極側に配置した二層構成のものにすることができる。また中間層３０は金属薄膜により構成してもよい。金属薄膜は光を透過し得る。例えば、Ａｇ、Ａｌなどにより中間層３０を形成することができる。
【００４４】
尚、本実施の形態において、ＣＢＰは、４，４’−Ｎ，Ｎ’−ジカルバゾールビフェニルを表している。また、Ａｌｑ３は、トリス（８−オキソキノリン）アルミニウム（III）を表している。また、ＴＢＡＤＮは、２−ｔ−ブチル−９，１０−ジ（２−ナフチル）アントラセンを表している。また、Ｉｒ（ｐｐｙ）３は、ファクトリス（２−フェニルピリジン）イリジウムを表している。また、Ｂｔｐ２Ｉｒ（ａｃａｃ）は、ビス−（３−（２−（２−ピリジル）ベンゾチエニル）モノ−アセチルアセトネート）イリジウム（III））を表している。また、Ｃ５４５Ｔは、クマリンＣ５４５Ｔのことであり、１０−２−（ベンゾチアゾリル）−２，３，６，７−テトラヒドロ−１，１，７，７−テトラメチル−１Ｈ，５Ｈ，１１Ｈ−（１）ベンゾピロピラノ（６，７，−８−ｉｊ）キノリジン−１１−オンを表している。また、ＴＢＰは、１−ｔｅｒｔ−ブチル−ペリレンを表している。また、ＮＰＤは、４，４’−ビス［Ｎ−（ナフチル）−Ｎ−フェニル−アミノ］ビフェニルを表している。また、ＢＣＰは、２，９−ジメチル−４，７−ジフェニル−１，１０−フェナンスロリンを表している。また、ＣｕＰｃは、銅フタロシアニンを表している。また、ＴＰＤは、Ｎ，Ｎ’−ビス（３−メチルフェニル）−（１，１’−ビフェニル）−４，４’−ジアミンを表している。
【００４５】
基材６は平板状に形成することができる。基材６が支持基板となる場合、第一電極７から第二電極８までの積層体によって構成される発光積層体は、基材６の表面に形成される。有機ＥＬ素子１０が、基材６側から光を取り出す構造であるボトムエミッション構造の場合は、第一電極７及び基材６は光透過性を有することが好ましく、第二電極８が光反射性を有することがさらに好ましい。それにより、第一電極７及び基材６を通じて光を外部に取り出すことができる。また、有機ＥＬ素子１０が、基材６と反対側から光を取り出す構造であるトップエミッション構造の場合は、第二電極８は光透過性を有するのが好ましく、第一電極７が光反射性を有することがさらに好ましい。この場合、基材６は透明でも不透明でもよい。第一電極７が光透過性を有する場合は基材６は光反射性を有することが好ましい。有機ＥＬ素子１０は、基材６の表面に光透過性電極を設けるボトムエミッション構造の方が、照明用の発光装置として有利である。
【００４６】
基材６としては、有機ＥＬ素子１０を形成するのに適した適宜の基板材料を用いることができる。例えば、ガラス基板、樹脂基板などを用いることができる。ガラス基板を用いれば、光取り出し性が高く強度のある透明基板を簡単に得ることができる。
【００４７】
第一電極７及び第二電極８は適宜の導電性材料を用いることができる。第一電極７及び第二電極８は、第一発光ユニット１と第二発光ユニット２と第三発光ユニット３から光を取り出すために、一方が光透過性電極として形成することが好ましく、他方は光反射性電極として形成することが好ましい。また第一電極７及び第二電極８は、両方が光透過性電極として形成することもできる。
【００４８】
第一電極７及び第二電極８は、一方が陽極として形成することができ、他方を陰極として形成することができる。すなわち、第一電極７で陽極を構成し、第二電極８で陰極を構成することができ、逆に、第一電極７で陰極を構成し、第二電極８で陽極を構成するようにしてもよい。
【００４９】
陽極としては、仕事関数の大きい金属、合金、電気伝導性化合物、あるいはこれらの混合物からなる電極材料を用いることが好ましい。陽極から光を取り出す場合、透明導電膜により陽極を構成することができる。陽極の構成としては、例えば、金属薄膜、透明金属酸化物膜、有機導電膜などを例示できる。陽極の材料としては、例えば、金などの金属、ＣｕＩ、ＩＴＯ（インジウム−スズ酸化物）、ＳｎＯ２、ＺｎＯ、ＩＺＯ（インジウム−亜鉛酸化物）等、ＰＥＤＯＴ、ポリアニリン等の導電性高分子及び任意のアクセプタ等でドープした導電性高分子、カーボンナノチューブなどの導電性光透過性材料などを用いることができる。ＩＴＯなどを用いれば導電性の高い透明電極を形成することができる。また、陰極としては、仕事関数の小さい金属、合金、電気伝導性化合物及びこれらの混合物からなる電極材料を用いることが好ましい。
【００５０】
陰極の材料としては、アルカリ金属、アルカリ土類金属等、およびこれらと他の金属との合金、などを挙げることができる。陰極の材料の具体例としては、例えば、アルミニウム、銀、ナトリウム、ナトリウム−カリウム合金、リチウム、マグネシウム、マグネシウム−銀混合物、マグネシウム−インジウム混合物、アルミニウム−リチウム合金を例として挙げることができる。さらに金属等の導電材料を１層以上積層して用いてもよい。例えば、アルカリ金属／Ａｌの積層、アルカリ土類金属／Ａｌの積層、アルカリ土類金属／Ａｇの積層、マグネシウム−銀合金／Ａｇの積層などが例として挙げられる。アルミニウム、銀などを用いれば反射性の高い電極を構成することができる。
【００５１】
第一電極７及び第二電極８の膜厚は、例えば、１０〜３００ｎｍ程度にすることができる。第一電極７と第二電極８の間の厚みは、例えば、１０〜１０００ｎｍ程度にすることができ、好ましくは、５０〜５００ｎｍ程度にすることができる。
【００５２】
（第二の実施の形態）
図５に第二の実施の形態の有機ＥＬ素子１０１の一例を示す。この有機ＥＬ素子１０１は、第一の実施の形態と比較して、第二発光ユニット２の構成が異なる。第二発光ユニット２以外の構成は、第一の実施の形態と第二の実施の形態とは同等である。尚、第二の実施の形態の説明では、第一の実施の形態と同じ構成には同一の符号を付して、その説明を省略する。
【００５３】
上記の第二発光ユニット２は赤色発光材料を含有して形成されている。この赤色発光材料は、赤色補助発光層２２として、黄色発光層２１の第一電極７側の表面に層状に設けられている。そして、この赤色補助発光層２２により、有機ＥＬ素子１０１の発光色を微調整することができる。
【００５４】
このように第二発光ユニット２に赤色発光材料を含有させると、第二発光ユニット２の主な発光材料である黄色発光層２１のリン光黄色発光材料よりも発光に必要なエネルギーの小さな赤色発光材料を含有させることになる。これにより、駆動電圧を上昇させることなく、発光色の微調整が可能となる。ここで、黄色発光層２１はリン光黄色発光材料を用いているので、赤色補助発光層２２も同じリン光発光材料であるリン光赤色発光材料を用いるのが好ましい。このように黄色発光層２１と赤色補助発光層２２の両方をリン光発光材料で形成して同じ発光ユニット２０に含有させることで、複雑な構造や特殊な材料を用いることなく、有機ＥＬ素子１０１の高発光効率を維持することが可能となる。リン光赤色発光材料としては、第一発光ユニット１の赤色発光層１１のリン光赤色発光材料で例示したものと同様のものを用いるのが好ましい。
【００５５】
尚、第二発光ユニット２に赤色発光材料を含有させるあたっては、黄色発光層２１に赤色発光材料を配合して混入させても良い。
【００５６】
（第三の実施の形態）
図６に第三の実施の形態の有機ＥＬ素子１０２の一例を示す。この有機ＥＬ素子１０２は、第一の実施の形態と比較して、第三発光ユニット３の構成が異なる。第三発光ユニット３以外の構成は、第一の実施の形態と第三の実施の形態とは同等である。尚、第三の実施の形態の説明では、第一の実施の形態と同じ構成には同一の符号を付して、その説明を省略する。
【００５７】
上記の第三発光ユニット３は赤色発光材料を含有して形成されている。この赤色発光材料は、赤色補助発光層３２として、青色発光層３１の第一電極７側の表面に層状に設けられている。そして、この赤色補助発光層３２により、有機ＥＬ素子１０２の発光色を微調整することができる。
【００５８】
このように第三発光ユニット３に赤色発光材料を含有させると、第三発光ユニット３の主な発光材料である青色発光層３１の蛍光青色発光材料よりも発光に必要なエネルギーの小さな赤色発光材料を含有させることになる。これにより、駆動電圧を上昇させることなく、発光色の微調整が可能となる。ここで、青色発光層３１は蛍光青色発光材料を用いているので、赤色補助発光層３２も同じ蛍光発光材料である蛍光赤色発光材料を用いるのが好ましい。このように青色発光層３１と赤色補助発光層３２の両方を蛍光発光材料で形成して同じ発光ユニット２０に含有させることで、複雑な構造や特殊な材料を用いることなく、有機ＥＬ素子１０２の高発光効率を維持することが可能となる。特に、第三発光ユニット３への赤色発光材料添加は、照明用途に重要な色温度調整に有効である。蛍光赤色発光材料（蛍光赤色発光ドーパント）としては、ＤＣＪＴＢなどを用いることができる。
【００５９】
尚、第三発光ユニット３に赤色発光材料を含有させるあたっては、青色発光層３１に赤色発光材料を配合して混入させても良い。
【００６０】
本実施の形態に係る有機ＥＬ素子１０は、以下の特徴を有する。
【００６１】
有機ＥＬ素子１０は、リン光赤色発光材料を含有する第一発光ユニット１と、リン光黄色発光材料を含有する第二発光ユニット２と、蛍光青色発光材料を含有する第三発光ユニット３とが中間層３０を介して積層されている。また、前記リン光黄色発光材料のピーク発光波長が５３０ｎｍから５７０ｎｍの範囲にある。また、前記蛍光青色発光材料のピーク発光波長が４４０ｎｍから４８０ｎｍの範囲にある。また、黄色発光強度／青色発光強度が１．０から２．０の範囲にある。また、赤色発光強度／青色発光強度が１．５から３．０の範囲にある。このような有機ＥＬ素子１０では、一つの蛍光発光層と二つのリン光発光層とを組み合わせることで、蛍光発光に対するリン光発光の割合を大きくすることができ、高発光効率化を図ることができる。またリン光黄色発光材料のピーク発光波長と蛍光青色発光材料のピーク発光波長とを上記所定の範囲とすることで、あえて各色の発光効率を抑制することなく白色発光を実現することが可能となる。さらに黄色発光強度／青色発光強度や赤色発光強度／青色発光強度を上記所定の範囲とすることで、照明用途に適した白色発光を実現しやすくなる。
【００６２】
また有機ＥＬ素子１０は、第二発光ユニット２又は第三発光ユニット３が赤色発光材料を含有することが好ましい。この場合、第二発光ユニット２の主な発光材料である黄色発光層２１のリン光黄色発光材料、又は第三発光ユニット３の主な発光材料である青色発光層３１の蛍光青色発光材料よりも発光に必要なエネルギーの小さな赤色発光材料を含有させることになる。従って、有機ＥＬ素子１０は、駆動電圧を上昇させることなく、発光色の微調整が可能となる。
【００６３】
また有機ＥＬ素子１０は、第一発光ユニット１が前記リン光赤色発光材料のみを発光ドーパントとして含有することが好ましい。この場合、赤色発光材料と黄色発光材料と青色発光材料の中で、発光に必要なエネルギーが最も低い赤色発光材料のみを発光ドーパントとして含有することで、有機ＥＬ素子１０を低電圧で駆動させやすくなる。
【００６４】
また有機ＥＬ素子１０は、第一発光ユニット１又は第二発光ユニット２の少なくとも一方が、発光材料へのエネルギー移動を促進するエネルギー移動促進材料を含んでいることが好ましい。この場合、第一発光ユニット１又は第二発光ユニット２の発光材料の含有量を低下させても有機ＥＬ素子１０の発光効率及び寿命を維持することができる。この結果、発光材料による吸収ロスを低減させることができ、有機ＥＬ素子１０の高発光効率化が行い易くなる。
【００６５】
有機ＥＬ素子１０は、第一発光ユニット１に前記エネルギー移動促進材料としてリン光黄色発光材料を含有することが好ましい。この場合、リン光赤色発光材料よりも可視光領域での吸収範囲が小さなリン光黄色発光材料をエネルギー移動促進材料として用いることで、第一発光ユニット１での可視光領域の吸収を低減させることができ、有機ＥＬ素子１０の高発光効率化が容易に行える。
【実施例】
【００６６】
以下、本発明を実施例によって具体的に説明する。【００６７】
（実施例１）
図１に示す有機ＥＬ素子１０を作成する。【００６８】
基材６としては、厚み０．７ｍｍのガラス基板を用いる。【００６９】
第一電極７はＩＴＯを材料として用い、基材６の表面に厚み１５０ｎｍで形成する。【００７０】
第一発光ユニット１の正孔輸送層９ｂはＮＰＤを材料として用い、第一電極７の表面に厚み５０ｎｍで形成する。【００７１】
第一発光ユニット１の赤色発光層１１はリン光赤色発光材料としてＩｒ（ｐｉｑ）２（ａｃａｃ）（ピーク発光波長：６２５ｎｍ）を用い、第一発光ユニット１の正孔輸送層９ｂの表面に厚み３０ｎｍで形成する。【００７２】
第一発光ユニット１の電子輸送層９ａはＡｌｑ３を材料として用い、赤色発光層１１の表面に厚み３０ｎｍで形成する。【００７３】
第一中間層４はＡｌｑ３：Ｌｉ／ＩＴＯ／ＭｏＯ３を材料として用い、第一発光ユニット１の電子輸送層９ａの表面に厚み１０ｎｍで形成する。【００７４】
第二発光ユニット２の正孔輸送層９ｂはＮＰＤを材料として用い、第一中間層４の表面に厚み５０ｎｍで形成する。【００７５】
第二発光ユニット２の黄色発光層２１はリン光黄色発光材料としてＢｔ２Ｉｒ（ａｃａｃ）（ピーク発光波長：５７０ｎｍ）を用い、第二発光ユニット２の正孔輸送層９ｂの表面に厚み４０ｎｍで形成する。【００７６】
第二発光ユニット２の電子輸送層９ａはＡｌｑ３を材料として用い、黄色発光層２１の表面に厚み３０ｎｍで形成する。【００７７】
第二中間層５はＡｌｑ３：Ｌｉ／ＩＴＯ／ＭｏＯ３を材料として用い、第二発光ユニット２の電子輸送層９ａの表面に厚み１０ｎｍで形成する。【００７８】
第三発光ユニット３の正孔輸送層９ｂはＮＰＤを材料として用い、第二中間層５の表面に厚み５０ｎｍで形成する。【００７９】
第三発光ユニット３の青色発光層３１は蛍光青色発光材料としてＴＢＰ（ピーク発光波長：４５５ｎｍ）を用い、第三発光ユニット３の正孔輸送層９ｂの表面に厚み４０ｎｍで形成する。【００８０】
第三発光ユニット３の電子輸送層９ａはＡｌｑ３を材料として用い、青色発光層３１の表面に厚み５０ｎｍで形成する。【００８１】
第二電極８はＡｌを材料として用い、第二発光ユニット２の電子輸送層９ａの表面に厚み９０ｎｍで形成する。【００８２】
（実施例２）
図５に示す有機ＥＬ素子１０１を作成する。【００８３】
第二発光ユニット２に設ける赤色補助発光層２２はリン光赤色発光材料としてＩｒ（ｐｉｑ）２（ａｃａｃ）（ピーク発光波長：６２５ｎｍ）を用い、第二発光ユニット２の正孔輸送層９ｂと黄色発光層２１との間に厚み１０ｎｍで形成する。その他の構成は実施例１と同様にする。【００８４】
（実施例３）
図６に示す有機ＥＬ素子１０２を作成する。【００８５】
第三発光ユニット３に設ける赤色補助発光層３２はリン光赤色発光材料としてＩｒ（ｐｉｑ）２（ａｃａｃ）（ピーク発光波長：６２５ｎｍ）を用い、第三発光ユニット３の正孔輸送層９ｂと青色発光層３１との間に厚み７ｎｍで形成する。その他の構成は実施例１と同様にする。【００８６】
（実施例４）
エネルギー移動促進材料のリン光黄色発光材料としてＢｔ２Ｉｒ（ａｃａｃ）（ピーク発光波長：５７０ｎｍ）を用いる。このエネルギー移動促進材料を第一発光ユニット１の赤色発光層１１に２０％混合する。その他の構成は実施例１と同様にする。【００８７】
（実施例５）
エネルギー移動促進材料としてＩｒ（ｐｐｙ）３を用いる。このエネルギー移動促進材料を第二発光ユニット２の黄色発光層２１に２０％混合する。その他の構成は実施例１と同様にする。【００８８】
（比較例１）
赤色発光層１１のリン光赤色発光材料の代わりに、蛍光赤色発光材料を用いる。蛍光赤色発光材料としてはＤＣＪＴを用いる。その他の構成は実施例１と同様にする。【００８９】
（比較例２）
黄色発光層２１のリン光黄色発光材料の代わりに、蛍光黄色発光材料を用いる。蛍光黄色発光材料としてはＴＴＰＡを用いる。その他の構成は実施例１と同様にする。【００９０】
（比較例３）
ピーク発光波長が５３０ｎｍから５７０ｎｍの範囲から外れるリン光黄色発光材料として  Ｉｒ（ｐｐｙ）３（ピーク発光波長：５１５ｎｍ）を用いて黄色発光層２１を形成する。その他の構成は実施例１と同様にする。【００９１】
（比較例４）
ピーク発光波長が４４０ｎｍから４８０ｎｍの範囲から外れる蛍光青色発光材料として  ＤＳＡ−Ｐｈ（ピーク発光波長：４８９ｎｍ）を用いて青色発光層３１を形成する。その他の構成は実施例１と同様にする。【００９２】
（比較例５）
比較例３と同じ材料を用いて白色発光を実現するために、リン光黄色発光強度とリン光赤色発光強度を発光材料の混合量を変更することで調整を行った。その他の構成は実施例１と同様にする。【００９３】
（比較例６）
比較例４と同じ材料を用いて白色発光を実現するために、リン光黄色発光強度とリン光赤色発光強度を発光材料の混合量を変更することで調整を行った。その他の構成は実施例１と同様にする。【００９４】
上記の実施例及び比較例について、黄色発光強度／青色発光強度と赤色発光強度／青色発光強度とを算出した。この強度比は、４ｍＡ／ｃｍ２通電時の発光スペクトルを積分球を用いて全光束スペクトルを測定し、それぞれの発光ピーク強度から比を算出した。【００９５】
また上記の実施例及び比較例について、発光効率を算出した。この発光効率は、４ｍＡ／ｃｍ２通電時の発光スペクトルを積分球を用いて全光束を測定し、発光効率＝全光束÷投入電力の式を用いて算出し、実施例１の発光効率を１とした場合の相対値を表１に示す。【００９６】
また上記の実施例及び比較例について、駆動電圧を算出した。この駆動電圧は、４ｍＡ／ｃｍ２通電時の駆動電圧をソースメーター（ＫＥＩＴＨＬＥＹ  ２４１０）を用いて測定した。【００９７】
また上記の実施例及び比較例について、演色性を算出した。この演色性は、４ｍＡ／ｃｍ２通電時の発光スペクトルを積分球を用いて全光束スペクトルから算出した。【００９８】
また上記の実施例及び比較例について、白色領域での発光か否かを観測した。【００９９】
結果を表１に示す。【０１００】
【表１】
2014185075.tif 000003
【符号の説明】
【０１０１】
１０、１０１、１０２  有機エレクトロルミネッセンス素子
３０  中間層
１  第一発光ユニット
２  第二発光ユニット
３  第三発光ユニット
【図１】
2014185075.tif 000004
【図２】
2014185075.tif 000005
【図３】
2014185075.tif 000006
【図４】
2014185075.tif 000007
【図５】
2014185075.tif 000008
【図６】
2014185075.tif 000009
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
リン光赤色発光材料を含有する第一発光ユニットと、リン光黄色発光材料を含有する第二発光ユニットと、蛍光青色発光材料を含有する第三発光ユニットとが中間層を介して積層されており、前記リン光黄色発光材料のピーク発光波長が５３０ｎｍから５７０ｎｍの範囲にあり、前記蛍光青色発光材料のピーク発光波長が４４０ｎｍから４８０ｎｍの範囲にあり、黄色発光強度／青色発光強度が１．０から２．０の範囲にあり、赤色発光強度／青色発光強度が１．５から３．０の範囲にあり、前記第一発光ユニットが前記リン光赤色発光材料のみを発光ドーパントとして含有することを特徴とする有機エレクトロルミネッセンス素子。
【請求項２】
前記第二発光ユニット又は前記第三発光ユニットの少なくとも一方が赤色発光材料を含有することを特徴とする請求項１に記載の有機エレクトロルミネッセンス素子。
【請求項３】
（削除）
【請求項４】
前記第一発光ユニット又は前記第二発光ユニットの少なくとも一方が、発光材料へのエネルギー移動を促進するエネルギー移動促進材料を含んでいることを特徴とする請求項１又は２に記載の有機エレクトロルミネッセンス素子。
【請求項５】
前記第一発光ユニットは前記エネルギー移動促進材料としてリン光黄色発光材料を含有することを特徴とする請求項４に記載の有機エレクトロルミネッセンス素子。
【国際調査報告】
2014185075.tif 000010
2014185075.tif 000011
2014185075.tif 000012
2014185075.tif 000013